더블 롤러 압착법 ( 벨트 속도 2 m / min ) 으로 상기 싸이 즈 제 를 두께 24 ㎛, 표면 무게 17 g / m 2 의 PET 부직포 에 코팅 하 고 , 따라서 특정 된 온도 의 열풍 과 적외선 조사 의 건조 채널 을 통하 여 수분 과 가소제 를 휘발 시켰 다 . 하 기 실시 예 에서 는 동일 한 방법 또는 장치 를 사용 하 여 코팅 을 진행 했 다 . 최종 적 으로 두께 25 ㎛, 평균 공극 직경 이 400 ~ 600 nm 인 미세 다공성 고분자 막 을 제조 했 다 .